(57)【要約】【課題】耐摩耗性に優れるポリテトラフルオロエチレンを用いた粘着テープを提供する。【解決手段】ポリテトラフルオロエチレンおよびポリエーテルエーテルケトンを含む基材と、当該基材の片面上に粘着剤層とを有する粘着テープとする。前記基材中において、前記ポリテトラフルオロエチレンの含有量が７０質量％〜９５質量％であり、かつ前記ポリエーテルエーテルケトンの含有量が５質量％〜３０質量％であることが好ましい。前記基材は、ポリテトラフルオロエチレン粉末およびポリエーテルエーテルケトン粉末を、ジェットミルを用いて混合粉砕したものをシート化したものであることが好ましい。【選択図】なし【特許請求の範囲】
【請求項１】
ポリテトラフルオロエチレンおよびポリエーテルエーテルケトンを含む基材（Ａ）と、当該基材（Ａ）の片面上に粘着剤層とを有する粘着テープ。
【請求項２】
前記基材（Ａ）中において、前記ポリテトラフルオロエチレンの含有量が７０質量％〜９５質量％であり、かつ前記ポリエーテルエーテルケトンの含有量が５質量％〜３０質量％である請求項１に記載の粘着テープ。
【請求項３】
前記基材（Ａ）が、ポリテトラフルオロエチレン粉末およびポリエーテルエーテルケトン粉末をジェットミルを用いて混合粉砕したものを、シート化したものである請求項１または２に記載の粘着テープ。
【請求項４】
前記基材（Ａ）が、平均粒径９．３μｍ〜３３．６μｍの、ポリテトラフルオロエチレンおよびポリエーテルエーテルケトンの混合粉末をシート化したものである請求項１〜３のいずれかに記載の粘着テープ。
【請求項５】
厚さが、１５μｍ〜３ｍｍである請求項１〜４のいずれかに記載の粘着テープ。
【請求項６】
請求項１〜５のいずれかに記載の粘着テープを用いたエンドレスベルト。
【請求項７】
溶融した熱可塑性樹脂を押出機よりシート状に押出す工程（ａ）、および
押出された熱可塑性樹脂シートと基材（Ｂ）とを一対のロールを用いてラミネートする工程（ｂ）を含むラミネートシートの製造方法であって、
前記工程（ｂ）において、前記基材（Ｂ）側のロールに、請求項６に記載のエンドレスベルトを使用するラミネートシートの製造方法。
【請求項８】
前記熱可塑性樹脂がポリオレフィンであり、前記基材（Ｂ）が紙である請求項７に記載のラミネートシートの製造方法。
【発明の詳細な説明】
【技術分野】
【０００１】
本発明は、粘着テープおよびそれを用いたエンドレスベルトに関する。当該エンドレスベルトは、熱可塑性樹脂の基材への押出ラミネート成形によるラミネートシートの製造において、好適に使用されるものである。
【背景技術】
【０００２】
ポリエチレン等の熱可塑性樹脂を紙等の基材にラミネートしたラミネートシートが、包装分野をはじめ、多くの分野で用いられている。このラミネートシートの製造には、成形方法が容易でありコストパフォーマンスに優れることから、押出ラミネート成形が好んで用いられている。
【０００３】
図１に押出ラミネート成形の概要を示す。押出機１内で、原料樹脂は加熱、溶融、および混練された後、Ｔダイ２よりシート状に押出される。一方、基材の原反ロールより、基材４が繰り出される。繰り出された基材４は、Ｔダイ２より押出された樹脂シート３と重ね合わされ、１対の圧着ロール５によってラミネートされてラミネートシート６が得られる。このとき、樹脂シート３の幅が基材４の幅よりも広い場合があり、樹脂シート３が圧着ロール５に付着することを防止するためにエンドレスベルト１０が用いられる。
【０００４】
従来、このエンドレスベルト１０には、耐熱性および離型性に優れることから、ポリテトラフルオロエチレン（ＰＴＦＥ）粘着テープが用いられていた（例えば、特許文献１参照）。
【先行技術文献】
【特許文献】
【０００５】
【特許文献１】特開２００４−８３７０６号公報
【発明の概要】
【発明が解決しようとする課題】
【０００６】
しかし、エンドレスベルト１０は基材４との摩擦を受けるため、使用を続けると表面が摩耗して剥離性が低下する。剥離性が低下するとエンドレスベルト１０を交換する必要があり、押出ラミネート成形の生産性を上げるためには、エンドレスベルト１０の交換回数を減らすことが必要である。そのため、耐摩耗性に優れるＰＴＦＥ粘着テープの開発が望まれている。
【０００７】
そこで、本発明は、耐摩耗性に優れるＰＴＦＥを用いた粘着テープを提供することを目的とする。また、当該粘着テープを用いたエンドレスベルト、および当該エンドレスベルトを用いたラミネートシートの製造方法を提供することを目的とする。
【課題を解決するための手段】
【０００８】
本発明は、ポリテトラフルオロエチレン（ＰＴＦＥ）およびポリエーテルエーテルケトン（ＰＥＥＫ）を含む基材（Ａ）と、当該基材（Ａ）の片面上に粘着剤層とを有する粘着テープである。
【０００９】
前記基材（Ａ）中において、ＰＴＦＥの含有量が７０質量％〜９５質量％であり、かつＰＥＥＫの含有量が５質量％〜３０質量％であることが好ましい。前記基材（Ａ）は、ＰＴＦＥ粉末およびＰＥＥＫ粉末をジェットミルを用いて混合粉砕したものを、シート化したものであることが好ましい。前記基材（Ａ）は、平均粒径９．３μｍ〜３３．６μｍの、ＰＴＦＥおよびＰＥＥＫの混合粉末をシート化したものであることが好ましい。
【００１０】
本発明の粘着テープは、厚さが、１５μｍ〜３ｍｍであることが好ましい。
【００１１】
本発明はまた、上記の粘着テープを用いたエンドレスベルトである。
【００１２】
本発明はまた、溶融した熱可塑性樹脂を押出機よりシート状に押出す工程（ａ）、および
押出された熱可塑性樹脂シートと基材（Ｂ）とを一対のロールを用いてラミネートする工程（ｂ）を含むラミネートシートの製造方法であって、
前記工程（ｂ）において、前記基材（Ｂ）側のロールに、上記のエンドレスベルトを使用するラミネートシートの製造方法である。
【００１３】
当該製造方法において、前記熱可塑性樹脂がポリオレフィンであり、前記基材（Ｂ）が紙であることが好ましい。
【発明の効果】
【００１４】
本発明によれば、耐摩耗性に優れるＰＴＦＥを用いた粘着テープが提供される。従って、熱可塑性樹脂と基材とを用いる押出ラミネート成形において、圧着ロールに当該エンドレスベルトを使用した場合、エンドレスベルトの表面は、長期間剥離性を保つことができる。その結果、押出ラミネート成形時にエンドレスベルトの交換回数を減らすことができ、ラミネートシートの生産性が向上する。
【図面の簡単な説明】
【００１５】
【図１】熱可塑性樹脂と基材を用いた押出ラミネート成形の一例の概略を示す図である。
【図２】本発明のエンドレスベルトの一実施態様を示す図である。
【図３】実施例で行われた耐摩耗試験の概略を示す図である。
【発明を実施するための形態】
【００１６】
基材（Ａ）は、ＰＴＦＥおよびＰＥＥＫを含む。ＰＥＥＫは、ＰＴＦＥよりも耐熱性および表面硬度が高いため、基材（Ａ）がＰＴＦＥに加えＰＥＥＫを含むことにより、耐熱性を損なうことなく、耐摩耗性が向上する。
【００１７】
基材（Ａ）中において、ＰＴＦＥの含有量が７０質量％〜９５質量％であり、かつＰＥＥＫの含有量が５質量％〜３０質量％であることが好ましい。ＰＴＦＥとＰＥＥＫの含有量がこれらの範囲にあると、耐摩耗性と離型性のバランスに優れる。ＰＴＦＥの含有量は、より好ましくは７０質量％〜９０質量％であり、ＰＥＥＫの含有量は、より好ましくは１０質量％〜３０質量％である。
【００１８】
基材（Ａ）の厚さとしては、１０μｍ〜２．５ｍｍが好ましく、５０μｍ〜１．０ｍｍがより好ましい。
【００１９】
基材（Ａ）は、公知のＰＴＦＥ粘着テープの基材に配合される公知の添加剤を含んでいてもよい。
【００２０】
基材（Ａ）は、ＰＴＦＥ粉末およびＰＥＥＫ粉末を混合し、公知のＰＴＦＥ粉末の加工方法に従ってシート化することによって作製することができる。
【００２１】
ＰＴＦＥ粉末としては、特に制限がなく、ＰＴＦＥモールディングパウダーおよびＰＴＦＥファインパウダーのいずれを使用してもよく、市販品として多種入手可能である。その具体例としては、旭硝子社製Ｇ１９０、Ｇ３４０、Ｇ６５０等；三井・デュポンフロロケミカル社製テフロン（登録商標）７−７Ｊ、テフロン（登録商標）８２０−Ｊ等が挙げられる。
【００２２】
ＰＥＥＫ粉末としては、特に制限がなく、市販品として多種入手可能である。その具体例としては、ビクトレックス社製１５０ＸＦ、４５０ＰＦ、７０２、７０４等が挙げられる。
【００２３】
ＰＴＦＥ粉末およびＰＥＥＫ粉末の混合に際し、これらは微粉末として混合されることが分散性の観点が好ましい。このとき、ＰＴＦＥ粉末およびＰＥＥＫ粉末の混合粉末として、平均粒径が９．３μｍ〜３３．６μｍであることが好ましく、２５．６μｍ〜３３．６μｍであることがより好ましい。ここで、平均粒径は、例えば、レーザー回折散乱式粒度分布測定器（例、セイシン企業製ＬＭＳ−３０）を用いて測定することができる。
【００２４】
ＰＴＦＥ微粉末およびＰＥＥＫ微粉末が均一に混合された粉末を得ることが容易なことから、ＰＴＦＥ粉末およびＰＥＥＫ粉末を、ジェットミルを用いて混合粉砕することが好ましい。
【００２５】
混合粉末のシート化は、公知のＰＴＦＥ粉末をシート状に加工する方法と同様にして行うことができる。例えば、混合粉末を圧縮成形によりシート化する方法、混合粉末に液状潤滑剤を添加してペースト状にし、ペースト押出した後に圧延してシート状に成形し、次いで液状潤滑剤を除去して得られるシートを焼成する方法等が採用できる。
【００２６】
粘着剤層は、アクリル系、シリコーン系、天然ゴム系、合成ゴム系等の粘着剤を用いて形成することができる。中でも、耐熱性、耐候性および基材との接着性の観点から、シリコーン系の粘着剤が好ましい。
【００２７】
粘着剤層の厚さとしては、５μｍ〜０．５０ｍｍが好ましく、１０μｍ〜０．２ｍｍがより好ましい。
【００２８】
基材（Ａ）と粘着剤層との投錨性を向上させるために、下塗り剤を使用することもできる。また、投錨性を向上させるために、基材（Ａ）にスパッタエッチング処理、コロナ放電処理、金属ナトリウム処理等を行ってもよい。
【００２９】
本発明の粘着テープは、基材（Ａ）に、上記の粘着剤を含む溶液を、リバースコート法、ファンテンコート法、ディッピング法等の方式で塗工して乾燥することにより製造することができる。なお、粘着剤がシリコーン系粘着剤であった場合には、乾燥後に架橋を行ってもよい。
【００３０】
本発明の粘着テープの厚さとしては、１５μｍ〜３ｍｍが好ましく、６０μｍ〜１．２ｍｍがより好ましい。粘着テープの幅は、用途に応じて適宜決定すればよい。
【００３１】
本発明の粘着テープは、耐摩耗性に優れ、エンドレスベルト、特に、熱可塑性樹脂の基材（Ｂ）への押出ラミネート成形に用いられるエンドレスベルトに好適に用いることができる。本発明の粘着テープはまた、電線被覆用の絶縁材、電子部品の絶縁材、各種ロールの被覆材、ヒートシール用離型材等に用いることもできる。
【００３２】
次に、本発明の粘着テープにより形成されるエンドレスベルトについて説明する。本発明の粘着テープによりエンドレスベルトを形成する方法については特に制限はない。一例として、図２に示すように、２枚の粘着テープの粘着剤層１２同士を貼り合わせていき、一方の端部の粘着剤層１２を、他方の端部の基材１１（Ａ）上に貼り合わせることにより、エンドレスベルト１０を構成することができる。
【００３３】
本発明の粘着テープにより形成されるエンドレスベルトは、耐摩耗性に優れるため、熱可塑性樹脂の基材（Ｂ）への押出ラミネート成形において、圧着ロールにエンドレスベルトを使用した場合、エンドレスベルトの表面は、長期間剥離性を保つことができる。その結果、押出ラミネート成形時にエンドレスベルトの交換回数を減らすことができ、ラミネートシートの生産性が向上する。
【００３４】
次に、当該エンドレスベルトを用いてラミネートシートを製造する方法について説明する。当該製造方法は、溶融した熱可塑性樹脂を押出機よりシート状に押出す工程（ａ）、および押出された熱可塑性樹脂シートと基材（Ｂ）とを一対のロールを用いてラミネートする工程（ｂ）を含む。工程（ｂ）においては、基材（Ｂ）側のロールに当該エンドレスベルトを使用する。
【００３５】
熱可塑性樹脂としては、ポリオレフィン（例、ポリエチレン、ポリプロピレン）等が好適に用いられ、ポリエチレンがより好適に用いられる。基材（Ｂ）としては、紙、金属箔等が好適に用いられ、紙がより好適に用いられる。
【００３６】
以下、図１を用いて工程（ａ）および（ｂ）を具体的に説明する。工程（ａ）では、押出機１内で、熱可塑性樹脂を加熱、溶融、および混練する。そして、溶融した熱可塑性樹脂を、押出機１のＴダイ２よりシート状に押出す。
【００３７】
工程（ｂ）では、Ｔダイ２より押出された樹脂シート３と、原反ロールより繰り出された基材（Ｂ）４とを重ね合わせ、１対の圧着ロール５によってラミネートする。このとき、基材（Ｂ）側の圧着ロール５に、エンドレスベルト１０を使用する。エンドレスベルト１０は、図１に示すように２つのロール間に掛けられていてもよいし、基材（Ｂ）と接する圧着ロールの周囲に巻かれていてもよい。ここで、エンドレスベルト１０は、上述の本発明の粘着テープを用いたエンドレスベルトである。当該エンドレスベルトは耐摩耗性に優れるため、当該エンドレスベルトを用いることにより、エンドレスベルトの交換回数を減らすことができ、ラミネートシートの生産性が向上する。得られるラミネートシートは、適宜巻き取るとよい。なお、エンドレスベルトを形成する粘着テープの基材（Ａ）は、ＰＴＦＥおよびＰＥＥＫのみから構成することが可能であり、一般的に耐摩耗性向上のための添加剤として使用されるカーボンブラック等を含まなくてもよいため、摩耗屑によってラミネートシートを汚染する可能性を減らすこともできる。
【実施例】
【００３８】
以下、実施例および比較例を挙げて本発明を詳細に説明するが、本発明は、これら実施例に限定されるものではない。
【００３９】
実施例１〜４
ＰＴＦＥ粉末として旭硝子社製Ｇ６５０を、ＰＥＥＫ粉末としてビクトレックス社製７０２を準備した。実施例１〜４について、表１の組成となるようＰＴＦＥ粉末およびＰＥＥＫ粉末を秤量し、これらをジェットミル（セイシン企業社製、研究用コンパクトジェットミル）を用いて混合粉砕した。ジェットミルの風量は、０．４ｍ3／分、圧力は、０．６９ＭＰａとした。混合粉砕した実施例１〜４の混合粉末の平均粒径を、レーザー回折散乱式粒度分布測定器（セイシン企業製ＬＭＳ−３０）を用いてして測定した。結果を表１に示す。
【００４０】
次に実施例１〜４の混合粉末を、それぞれ６．１２ｇとり、温度３４０℃、圧力４．５ｋＮ、プレス時間１分間の条件で圧縮成形を行い、粘着テープの基材となるシートを作製した。得られたシートに、シリコーン系粘着剤の溶液を、アプリケーターを用いて塗布し、乾燥して実施例１〜４の粘着テープを作製した。
【００４１】
図３に示すように、１対のロール２１にベルト状の紙（紙ベルト）２２を掛け、この紙ベルト２２に各実施例の粘着テープ２３が接した状態で、ロール２１を１５０ｒｐｍの速度で回転させることにより、粘着テープ２３と紙ベルト２２との間に摩擦を生じさせ、耐摩耗性試験を行った。試験時間は５分間とし、試験前後での粘着テープの重量の差を求めた。結果を表１に示す。
【００４２】
比較例１〜２
比較例１として旭硝子社製Ｇ６５０を、比較例２としてビクトレックス社製７０２をそのまま用いて、上記実施例と同じ条件で圧縮成形を行い、粘着テープの基材となるシートを作製した。なお、実施例と同様にして測定したＧ６５０粉末（比較例１）および７０２粉末（比較例２）の平均粒径を表１に示す。得られたシートに、シリコーン系粘着剤の溶液を、アプリケーターを用いて塗布し、乾燥して粘着テープを作製した。この粘着テープに対して、上記実施例と同じ条件で、耐摩耗性試験を行った。結果を表１に示す。
【００４３】
【表１】
2013067723.tif 000002
【００４４】
表１の結果より、基材にＰＴＦＥおよびＰＥＥＫを併用した実施例の粘着テープは、基材に一方の樹脂のみを用いた比較例の粘着テープに比べて重量減少が小さく、耐摩耗性に優れることがわかる。
【産業上の利用可能性】
【００４５】
本発明の粘着テープは、熱可塑性樹脂の基材への押出ラミネート成形に用いられるエンドレスベルトに好適に用いることができる。本発明の粘着テープはまた、電線被覆用の絶縁材、電子部品の絶縁材、各種ロールの被覆材、ヒートシール用離型材等に用いることもできる。
【符号の説明】
【００４６】
１    押出機
２    Ｔダイ
３    樹脂シート
４    基材（Ｂ）
５    圧着ロール
６    ラミネートシート
１０  エンドレスベルト
１１  基材（Ａ）
１２  粘着剤層
２１  ロール
２２  紙ベルト
２３  粘着テープ
【図１】
2013067723.tif 000003
【図２】
2013067723.tif 000004
【図３】
2013067723.tif 000005